Brevet FR2458520A1 — publié le 19810102

L'invention concerne de nouvelles compositions réfractaires non-façonnées à base de grains d'oxydes fondus et coulés comportant une phase vitreuse, qui sont utiles comme compositions de jointoiement et comme composi- tions à mouler, ainsi que les articles réfractaires crus ou cuits formés à partir de ces compositions. L'industrie du verre utilise généralement pour la construction de ses fours des produits réfractaires fondus et coulés, ou agglomérés, de grande pureté, très résistants à la corrosion par le verre. Cependant, pour essayer de rendre étanches certaines parties des fours à verre vis-à- vis de l'infiltration du verre fondu qui entraine certains phénomènes de corrosion, il est nécessaire d'utiliser des matériaux réfractaires non façonnés pour jointoyer les blocs en produits réfractaires. Ce problème se pose tout par- ticulièrement au niveau des soles des fours à verre o ce dernier s'infiltre dans les joints existant entre les dalles en produits réfractaires fondus et coulés, ou agglomérés, vient corroder les matériaux réfractaires utilisés pour former la couche sous-jacente (chappe) aux dalles, puis attaque les dal- les elles-mêmes par en-dessous par un mécanisme de corrosion remontante, dénommé en anglais "upward drilling". L'idée générale de rendre étanche la sole du four à verre est décrite dans le brevet français NI 818.571 qui propose, à cette fin, l'emploi d'une matière de jointoie- ment granulaire constituée de grains réfractaires libres exempts de liant, qui ne fait prise, par frittage in situ, que lorsque le four atteint sa température de service. La solution proposée dans ce brevet français n'a pas eu, toutefois, un grand succès du fait de la difficulté de mettre en place la matière de jointoiement dans les joints qui peuvent être de très petite dimension. L'invention a pour objet de fournir une composition réfractaire non façonnée utile comme matière de jointoiement, en particulier des joints entre les dalles de la sole d'un four à verre, ainsi que pour la fabrication par moulage d'articles réfractaires crus ou cuits. L'invention concerne une composition réfractaire non façonnée, caractérisée en ce qu'elle comprend en poids (a) 55 à 99%o de particules d'un matériau réfractaire fondu 2 2458520 et coulé contenant une phase vitreuse et dont la composition contient, comme constituants principaux, du Zr02, de l'A1203 et du Si02, ou du ZrO2, de l'A1203, du SiO2 et du Cr203. (b) 0 à 5% d'un ciment hydraulique; (c) 1 à 15% d'une charge constituée de particules très fines, sensiblement sphériques, d'un oxyde de métal, la :surface spécifique de ces particules étant supérieure à :- 5 m /g; (d) 0 à 25%J de fines particules d'une grosseur inférieure à 40 microns choisies parmi les particules de zircone, d'alumine, d'oxyde de chrome Cr203, de produits réfractaires fondus et coulés dont la composition chimique comprend, en poids, 75-85/o ZrO2, 2-8% Si02, 9-17%/ A1203, 0,5-0, 7% autres oxydes, et leurs mélanges; et (e) 0,01 à 1% d'un agent tensioactif par rapport au poids total des constituants (a), (b), (c) et (d). ]:! Le constituant (a) forme 55 à 99% en poids de la composition de l'invention. De préférence, il constitue au moins 75% de ladite composition. Avantageusement, les particules de constituant (a) ont des grosseurs infé- rieures ou égales à 5 mm. Comme exemples de constituant (a) utilisables, on peut citer les suivants - - la famille des produits dénommés "oxydés" présentant la composition en poids suivante, sur la base des oxydes: :J ZrO2 = 52,5 à 54% A1203 = 36 à 51% y. SiO2 = 2 à 16% Na20 = 0,28 à 1,5o autres oxydes N 1 208 577 et son addition N 75 893. De tels produits sont fabriqués et vendus par la demanderesse sous les dénominations commerciales ER 1681 (Produit I du Tableau 1) et ER 1711 (Produit 2 du Tableau 1). - la famille de produits à haute teneur en zircone décrits dans le brevet français N I 191 665 et présentant la compo- sition en poids suivante, sur la base des oxydes: ZrO2 = 75 à 85% SiO2 = 2à 8A % A120 = 9 à 17%/ autres oxydes= 0,5 à 0,7% 3 2458520 Un produit préféré de ce genre est le produit N 4 du Tableau 1. - la famille de produits décrits dans le brevet français N 2 183 604 dont la composition en poids, sur la base des oxydes, est, par exemple, la suivante: Cr203 = 1à 75% ZrO2 = 15 à 40% A1203 = 3 à 76% SiO2 = 7,5 à 20;o Na20 = 0,4 à 2,5%o le rapport SiO /Na O0 étant compris entre 8 et 18 environ. Un produit de Se type est le produit n 3 du Tableau 1. Cette liste ne doit pas être considérée comme limitative, d'autres produits réfractaires à base de Zr02, A1203 et SiO2 ou à base de A1203, SiO2, ZrO2 et Cr205 pouvant 6tre utilisés du moment qu'ils contiennent une phase vitreuse. La demanderesse a en effet trouvé que la présence d'une telle phase vitreuse améliore les propriétés mécaniques des matériaux préparés à partir des compositions de l'invention et facilite la liaison des joints avec les blocs de produits réfractaires au cours de l'attrempage du four à verre. Des exemples particuliers de produits convenant comme constituant (a) sont donnés dans le Tableau I ci-dessous. TABLEAU I Composition chimique et Produit Produit Produit Produit cristallographique ro 1 N 2 N 3 N 4 A1203, % en poids..... 50,6 45, 28, 3 15 ZrO2, % en poids...... 32,5 40,8 28,0 80 SiO2, % en poids...... 15,7 12,3 14,5 5 Cr203, % en poids..... - - 28,0 - Na20, % en poids...... 1,1 0,8 1,1 - Fe203, % en poids..... 0,1 0,1 0,1 0,1 TiO2, % en poids...... 0,1 0,1 0,1 0,1 Phase vitreuse, % en poids 21 16 20 4-5 Phase cristalline, % en poids 79 84 80 95-96 Comportant du........ Corindon Corindon Solution Corindon solide Zircone Zircone Zircone Zircone Mullite Le constituant (a) est utilisé sous forme d'un mélange de particules de diverses grosseurs dont la composition granulométrique est adaptée à l'utilisation finale envisagée. Ainsi, on a trouvé commode de préparer les quatre classes granulométriques suivantes de particules du constituant (a) par hroyage et tamisage: 1) Les grains (grosseurs de 2 à 5 mm environ) Ouverture des tamis Refus cumulés, en microns % en poids maxi mini 000 10 0 4 000 35 10 3 150 60 40 2 000 95 75 1 600 100 95 2) La grainette (grosseurs de 0,5 à 2 mm environ) Ouverture des tamis Refus cumulés, en microns % en poids Maxi Mini 2 000 10 0 1 600 50 10 800 90 70 400 100 95 3) La farine (grosseurs de 40Pà 0,5 mm environ) Ouverture des tamis Refus cumulés en microns % en poids Maxi Mini 500 10 0o 400 25 5 250 45 25 75 55 3040 90 70 4) Les fines (grosseurs inférieures à 40,/-environ) Diamètre des particules Pourcentage cumulé en enti poids Maxi Mini - 40 15 0 10- 20 55 0 - 10 60 20 1- 5 80 35 0,5 - I 100 70 Selon l'épaisseur des joints à boucher, on mélangera deux ou plusieurs de ces classes granulométriques dans des proportions appropriées, la composition granulométri- que devant être d'autant plus fine que l'épaisseur du joint est plus petite. Ainsi, on a trouvé que pour boucher des joints d'une épaisseur inférieure à 10 mm, on pouvait utiliser avec de bons résultats un constituant (a) formé de 35 à 100/o de fines (4) et de O à 65%o de farine (5); pour des joints d'une épaisseur de 10 à 25 mm, on pouvait utiliser un constituant (a) formé de 30 à 60% de grainette (2), de 15 à 30% de farine (3) et de O à 40% de fines (4); et pour des joints d'une épaisseur supérieure à 25 mm, on pouvait utiliser un constituant formé de 15 à 45% de grains (1), 20 à 40% de grainette (2), 15 à 30% de farine (3) et O à 40% de fines (4). Cette dernière composition granulométrique convient bien aussi à la fabrication d'articles par moulage. Bien entendu, on pourrait utiliser des classes granulométriques dont les limites seraient sensiblement différentes de celles indiquées ci-dessus. Le constituant (b) constitue O à 5% en poids de la composition, de préférence I à 4% en poids. Le ciment hydraulique (b) peut 8tre, par exemple, un ciment Portland classique ou un ciment alumineux comme ceux du type ciment fondu ou du type superalumineux. On préfère utiliser un ciment superalumineux, tel que le Secar,-RQ250 ou l'Alcoat CA25, afin de minimiser la quantité de chaux apportée par le ciment. La chaux (CaO) tend, en effet, à réduire la résis- tance à la corrosion par le verre du matériau (a). Le constituant (c) constitue I à 15% en poids de la composition, de préférence 3 à 7%O. Le constituant (c) est formé de particules très fines, sensiblement sphériques, d'un oxyde métallique, choisi parmi la silice, l'alumine, l'oxyde de chrome Cr203 et la zircone, la surface spécifique de ces particules étant supérieure à 5 m 2/g. On préfère tout particulièrement à ce jour utiliser des particules de silice vitreuse d'une grosseur de 10 i à 5.e", appelées éga- lement "fumée de silice". Cette silice vitreuse a une teneur en SiO2 d'au moins 98%, le complément pouvant être formé de Na20, A1203 ou Zro2, et se présente sous la forme de micro- sphères. Les particules de silice de ce genre sont bien connues et disponibles dans le commerce. Pour des raisons économiques, on a trouvé avantageux d'utiliser les particules de silice vitreuse obtenue par réduction thermique du silicate de zirconium en zircone et condensation. La présence du constituant (c) permet de réduire la quantité d'eau nécessaire pour rendre coulables les compo- sitions de l'invention. Il semble que les très fines parti- cules du constituant (c) agissent en venant se loger dans les pores de très petit diamètre (inférieur à 1 micron) et per- * 20 mettent aux particules du constituant (a) de glisser ou rouler les unes sur les autres, améliorant ainsi la coulabilité de la composition et permettant aussi d'obtenir un entassement plus compact des particules constituant la composition avec l'obtention concomitante d'une meilleure liaison entre ces dernières dans le produit final. Le constituant facultatif (d) qui constitue O à %, de préférence 6 à 25%, en poids de la composition, peut 8tre ajouté à la composition pour améliorer la résistance à la corrosion des compositions de l'invention au niveau -30 des particules d'une grosseur inférieure à 100 microns et dans lesquelles se trouve concentrée la porosité. Le consti- tuant (d) est formé de particules ou de mélanges de particu- les d'une grosseur inférieure à 40 microns, de préférence inférieure à 15 microns, formées de ZrO2, d'Al20, de Cr205 ou d'un matériau réfractaire fondu et coulé dont la composi- tion chimique comprend, en poids, 75-85% ZrO2, 2-8%1o SiO2, 9-17% Ai205 et 0,5-O,7/o autres oxydes. Par particules de zrO2, d'Al 203 ou de Cr203, on veut dire des particules dont la composition chimique contient au moins 98% en poids de ZrO2, dlA1203 ou de Cr 203 Les fines particules du constituant (d) viennent remplir les pores de petits diamètres existant entre les particules plus grossières présentes dans la composition et, du fait qu'elles sont constituées d'un matériau présentant une résistance élevée à la corrosion par le verre fondu, renforcent la résistance globale des particules fines présen- tes dans la composition. La somme des pourcentages des constituants (a) à (d) est égale à 100;o. Le constituant (e) est présent à raison de 0,01 à 1% par rapport au poids des constituants (a) à (d), et est constitué d'un agent tensio-actif dont le rôle est de modi- fier les propriétés Théologiques de la composition de jointoiement préparé à partir de la composition de l'invention, la faisant passer d'un comportement binghamien à un compor- tement newtonien, facilitant ainsi le remplissage des joints de faible épaisseur par simple coulée de cette composition de jointoiement sur les joints. La nature de l'agent tensio- actif n'est pas critique. On peut utiliser, par exemple, des polycarboxylates de sodium, des polyphosphates de métaux alcalins à longue chaîne, du polyacrylate de sodium, etc.. De nombreux agents tensio-actifs utilisables sont disponibles dans le commerce. On peut citer, par exemple, le Giltex % E (polyphosphate de sodium à longue chatne vendu par Rh8ne- Poulenc). Lorsqu'on désire mettre en oeuvre les compositions de l'invention, on les mélange intimement avec une quantité d'eau comprise entre 3 et 25%, de préférence entre 4 et 10% en poids par rapport au poids total des constituants (a) à (d). Comme on l'a dit, les compositions de l'invention sont utiles comme compositions de jointoiement, c'est-à- dire pour remplir des joints entre des blocs ou dalles en matériau réfractaire fondu et coulé formant le garnissage de fours à verre. Les compositions comprenant des grains (2 à 5 mm) de constituant (a) sont utiles aussi pour réaliser la chape supportant de tels blocs ou dalles. Les compositions de l'invention peuvent servir aussi à fabriquer des pièces de forme simple, telles que des briques, par pressage mécanique, ou des pièces de forme plus compliquée par coulée et vibration. Les caractéristiques 8 2458520 des pièces peuvent ttre améliorées en opérant un dégazage, en effectuant la coulée sous vide, etc.. si on le désire. Les exemples non limitatifs ci-après sont donnés en vue d'illustrer l'invention. EXEMPLE I On prépare trois compositions A., B et C selon l'invention ayant les compositions indiquées au tableau 2. Pour tester ces compositions, il est nécessaire de les mettre en forme et de les cuire. La mise en forme se fait dans des moules selon les techniques conventionnelles afin d'obtenir par exemple des pièces de forme parallélipipédique dans lesquelles on prélevera selon les normes en usage les échan- tillons nécessaires pour en mesurer certaines propriétés physiques et le comportement à la corrosion par les verres. Les mesures citées dans les divers exemples sont effectuées d'une part après séchage à 1100C pendant 24 heures puis après cuisson à 1500'C pendant au moins 5 heures afin d'assurer un frittage correct des particules. L'essai de corrosion par les verres est un essai dynamique décrit par J. Recasens, A. Se7in et M. Gardiol au 8ème Congrès International du Verre, Londres 1968. Cet essai consiste à mesurer le volume de matière enlevé par corrosion sur des éprouvettes cylindriques animées d'un mouvement de rotation dans un bain de verre sodocalcique à 14000C pendant 3 jours. Les matériaux du Tableau 2 ont un bon comportement dans cet essai o, à titre de témoins, on utilise une éprou- vette D en produit réfractaire fondu et coulé ayant la compo- sition du produit NI 1 du Tableau 1 et une éprouvette E obtenue par moulage d'un ciment réfractaire ayant la composi- tion chimique suivante, en % en poids: 15% de ZrO2, 77% d'A1203, 1% de Sio2, 0,1% de Fe203, 2,4% de P205, et présentant une perte au feu de 4,5 ,g. Les résultats obtenus sont les suivants: Eprouvettes D E A B C Volume corrodé, cm 3,6 18 6,6 7,2 9 Indice de corrosion, en % 100 20 54 50 40 Ces résultats montrent que les compositions de l'invention donnent des produits ayant une résistance à la cor- qo 2458520 rosion par le verre fondu qui est égale à environ la moitié du matériau fondu et coulé D, ce qui représente une perfor- mance excellente pour une composition destinée à être utilisée comme composition de jointoiement. Les compositions A, B et C (du fait de leur faci lité de mise en oeuvre), sont particulièrement utiles pour remplir des joints d'une épaisseur inférieure à 15 mm, comprise entre 15 et 25 mm, et supérieure à 25 mm, respective- ment. Après avoir été chauffées à 1400 C pendant un temps suffisant pour être frittées, les compositions A, B et C, remplissant les joints, adhèrent aux blocs ou dalles en matériau fondu et coulé adjacents, s'opposant efficacement ensuite aux infiltrations de verre fondu. Des pièces façonnées à partir des compositions A, B et C du Tableau 2 présentent également une résistance remarquable, après frittage à 1500 C pendant 7 heures, à l'abrasion par des agents agressifs tels que le sable, le corindon et le coke. EXEMPLE II: On prépare, comme à l'exemple I, des éprouvettes ayant la composition F suivante, en % en poids: Grainette (0,5 - 2 mm) du produit N 3 du Tableau I = 30 Farine (40/'- 0,5 mm) du produit N 3 du Tableau I = 20 Fines ( /'40/-) du produit N 3 du Tableau 1 = 17 Alumine (0-30,;, diamètre médian: 61-) = 10 Oxyde de chrome (0-15/L, diamètre médian: 4,5/) = 14 Silice vitreuse (100 i - 5/,, diamètre médian 0,7r ') = 5 Ciment alumineux (Secar 250) = 4 Agent tensio-actif (polyacrylate de sodium = 0,3 Eau de mise en oeuvre, en % = 5 Propriétés après séchage à 1100 Masse volumique apparente, en g/cm3 = 2,90 Porosité ouverte, % en volume =13 Résistance à la flexion à la température ambiante, en kg/cm2 =60 Résistance à la compression à la température ambiante, en kg/cm2 =180 Propriétés après cuisson à 15000C Masse volumique apparente, en g/cm = 39,13 Porosité ouverte, % en volume = 3,0 Résistance à la flexion à la température ambiante, en kg/cm2 = 370 Résistance à la compression à la tempéra- ture ambiante, en kg/cm = 1950 La résistance à la corrosion dans le même essai que celui décrit dans l'exemple I donne les résultats suivants: -D Volume de la corrosion, en cm5 3,6 2 Indice de corrosion, en % 100 180 Ces résultats montrent que la composition de l'exemple II présente une résistance à la corrosion par le verre fondu exceptionnelle, mais a tendance à colorer le verre, ce qui peut 8tre un inconvénient rédhibitoire dans certains cas. TABLEAU 2 Constituants de la composition Grains (2-5 mm) du produit N I du Tableau 1 Grainette (0,5-2 mm) du Produit N I du Tableau 1 Farine (40 /'à 0,5 mm) du produit NI I du Tableau 1 Fines ( PROPRIETES APRLS SECHAGE A 1.10 C Masse volumique apparente, en g/cm3 Porosité ouverte, %0 en volume Résistance à la flexion à la température ambiante, en kg/cm2 Résistance à la compression à la température ambiante, en kg/cm2 PROtRIETES APtRES CUIS&ON A 1500 C Masse volumique apparente, en g/cm5 Porosité ouverte, % en volume Résistance à la flexion à la température ambiante, en kg/cm2 Résistance à la compression à la température ambiante, ei kg/cm2 Résistance à la flexion à 1340oC, en kg/um2 Composition, % en poids A B C - - 20 - 55 30 15 24 43 -1 17 2 4 4 5 5 0,1 2,90 3,0 0,1 3,0 3,1 0,1 3,1 3,2 c CG Un oc Un C% EXEMPLE III: On prépare, comme à l'exemple I, des éprouvettes ayant la composition G suivante, en % en poids: Farine (40.'- 0,5 mm) de produit N 2 du Tableau 1 = 50 Fines (( 407M) -do- = 33 Zircone (0-20/, diam. médian 5,4P) = 10 Silice vitreuse (100 i - 5/') = 5 Ciment alumineux (Secar 250) = 2 Polyphosphate alcalin à longue chaine: 0,1 Eau de mise en oeuvre en % = 9 Les éprouvettes formées à partir de cette composition G présentent un indice de corrosion égal à 60 par le verre fondu supérieur à celle de la composition A dans l'essai décrit dans l'Exemple I; la résistance à la corrosion est inférieure à celle de la composition F de l'exemple II mais elle présente l'avantage de ne pas colorer le verre. Propriétés après séchage à 110 C Masse volumique apparente, en g/cm: 5,0 Porosité ouverte,. % en volume = 20 Résistance à la flexion à la température ambiante, en kg/cm2 = 20 Résistance à la compression à la température ambiante, en kg/cm2 = 80 Propriétés après cuisson à 15000 C Masse volumique apparente, en g/cm3 = 2,95 Porosité ouverte, % en volume = 17 Résistance à la flexion à la température ambiante, en kg/cm2 =255 Résistance à la compression à la température ambiante, en kg/cm2 =2100 Cette composition G est utile notamment comme composition de jointoiement de joints d'une épaisseur infé- rieure à 15 mm. EXEMPIE IV: On prépare, comme à l'Exemple I, des 6prou- vettes ayant la composition H suivante, en % en poids s Grains (2-5 mm) du produit N 4 du Tableau I = 20 Grainette (0,5-2 mm) " " " 30 Farine (40.-'-0,5 mm) " " " = 24 Fines ( Résistance à la compression à la tempéra- ture ambiante, en kg/cm2 = 420 Propriétés après cuisson à 15000 C Masse volumique apparente, en g/cm3 - 4,0 Porosité ouverte, % en volume = 15 Résistance à la flexion à la température ambiante, en kg/cm2 = 180 Résistance à la compression à la tempé- rature ambiante, en kg/cm2 = 650 Cette composition H est utile notamment comme composition de jointoiement de joints d'une épaisseur de à 25 mm. EXEMPLE V: On prépare, comme à l'Exemple I, des ayant la composition I suivante, en % en poids: Grains (2-5 mm) du produit N I de l'exemple I = Grainette (0, 5-2 mm) " " " " = Farine (40/- -0,5 mm) " " " Fines (.401) Ciment alumineux Secar 250 Alumine (0-30/-5, diam.médian 6) = Silice vitreuse (100 R_5.v.) Polyphosphate alcalin à longue chaîne = Eau de mise en oeuvre en % = Propriétés après cuisson à 1600 0C Masse volumique apparente, en g/cm= Porosité ouverte, % en volume = éprouvettes 0,1 3,06 2,4 14 2458520 Résistance à la flexion à la température ambiante, en kg/cm2 = 470 Cette composition I est utile, notamment, pour fabriquer des articles par coulée et vibration qui, après cuisson à 16000C, présentent une bonne résistance à l'abrasion par projection de grains de corindon. 2458520 REVENDICATIONS 1. Une composition réfractaire non façonnée, caractérisée en ce qu'elle comprend, en poids: (a) 55 à 99% de particules d'un matériau réfractaire fondu et coulé contenant une phase vitreuse et dont la composition contient, comme constituant principaux, du ZrO2, de l'A1203 et du SiO2,ou du ZrO2, de l'A1203, du SiO2 et du Cr203. (b) O à 5% d'un ciment hydraulique; (c) 1 à 15% d'une charge constituée de particules très fines, sensiblement sphériques, d'un oxyde de métal, la surface spécifique de ces particules étant supérieure à m2/g; (d) O à 25% de fines particules d'une grosseur inférieure à 40 microns choisies parmi les particules de zircone, d'alumine, d'oxyde de chrome Cr203, de produits réfrac- taires fondus et coulés dont la composition chimique comprend, en poids, 75-85% ZrO2, 2-8% SiO2, 9-17% A1203, 0,5-0,7/ autres oxydes, et leurs mélanges; et (e) 0,01 à 1% d'un agent tensio-actif par rapport au poids total des constituants (a), (b), (c) et (d). 2. Une composition selon la revendication 1, caractérisée en ce que le constituant (a) est présent à raison d'au moins 75% en poids. 3. Une composition selon la revendication 1, caractérisée en ce que le constituant (b) est présent à raison de I à 4% en poids. 4. Une composition selon la revendication 1, caractérisée en ce que le constituant (c) est présent à raison de 3 à 7% en poids. 5. Une composition selon la revendication 1, caractérisée en ce que le constituant (d) est présent à raison de 6 à 25% en poids. 6. Une composition selon la revendication 1, caractérisée en ce que les particules de constituant (a) ont des grosseurs comprises entre I micron et 5 mm. 7. Une composition selon la revendication 1, caractérisée en ce que le constituant (a) est choisi parmi les produits réfractaires ayant les compositions chimiques suivantes, en poids: (a) 32,5-54% de ZrO2, 36 à 51% d'A120, 2 à 16% de Sio2, 0,28 à 159%, de Na20, moins de 1,5i d'autres oxydes; (b) 75 à 85% de ZrO2, 9 à 1T/o d'Al203, 2 à 8%o de SiO2, 0,5 à 0, 7% d'autres oxydes; et (c) 1 à 74% de Cr203, 15 à 4W/o de ZrO2, 3 à 76% d'A1203, 7,5 à 2Y/o de Sio2, et 0,4 à 2,5% de Na20, le rapport SiO2/Na20 étant compris entre 8 et 18 environ. 8. Une composition selon la revendication 1, caractérisée en ce que le constituant (c) est de la silice vitreuse. 9. Une composition selon la revendication 1, caractérisée en ce qu'elle est mise en oeuvre avec addition d'une quantité d'eau comprise entre 3 et 25% en poids par rapport au poids total des constituants (a), (b), (c) et (d). 10. Composition selon la revendication 9, caractérisée en ce qu'elle se comporte comme un fluide newtonien.